НАПЫЛЯЕМЫЙ ПЕНОПОЛИУРЕТАН НИЗКОЙ ПЛОТНОСТИ СО СНИЖЕННЫМ ВЫДЕЛЕНИЕМ ВРЕДНЫХ ВЕЩЕСТВ

1. Композиция катализатора вспенивания, содержащая:
по меньшей мере, один не выделяющий вредные вещества катализатор и, по меньшей мере, один тетраалкилгуанидин со следующей формулой
,
1
2
3
4
где R, R, R и R независимо представляют собой С1-С10 алкильные группы и их разветвленные или неразветвленные изомеры,
где количество тетраалкилгуанидина составляет менее приблизительно 5% по массе относительно композиции, где общее количество необязательных выделяющего вредные вещества катализатора и металлического катализатора составляет менее приблизительно 5% по массе относительно композиции, и где композиция катализирует реакцию изоцианат/вода для вырабатывания диоксида углерода достаточного для получения пенополиуретана.
2. Композиция по п. 1, по существу, состоящая, по меньшей мере, из одного не выделяющего вредные вещества катализатора и тетраалкилгуанидина со следующей формулой
,
1
2
3
4
где R, R, R и R независимо представляют собой С1-С10 алкильные группы и их линейные или разветвленные изомеры.
3. Композиция по п. 1, дополнительно содержащая композицию вспенивающих веществ, содержащую воду.
4. Композиция по п. 2, включающая композицию вспенивающих веществ, состоящую из воды.
5. Композиция по п. 1 или 2, где тетраалкилгуанидин включает тетраметилгуанидин.
6. Композиция по п. 1 или 2, где количество тетраалкилгуанидина в композиции катализатора является достаточным для достижения значения Времени Выбора, определяемого гидроакустическим детектором, равного 5,8 секундам или менее.
7. Композиция по п. 1 или 2, где не выделяющий вредные вещества катализатор включает, по меньшей мере, один член, выбранный из группы, состоящей из бис-(N,N-диметиламинопропил)-амина, 6-диметиламино-1-гексанола, N,N,N’-триметиламиноэтил-этаноламина, N,N-диметиламинопропил-N’-метил-N’-(2-гидроксиэтил)амина, диметилэтаноламина, N,N-бис(3-диметиламино-пропил)-N-(2-гидроксипропил)амина, N,N-диметил-N',N'-бис(2-гидроксипропил)-1,3-пропилендиамина, 2-(2-диметиламиноэтокси)этанола, диметиламинопропилмочевины, бис(диметиламинопропил)мочевины, 2-[N-(диметиламиноэтоксиэтил)-N-метиламино]этанола, N,N,N'-триметил-N'-3-аминопропил-бис(аминоэтил)ового эфира, диметиламинопропиламина, N-метил-N-2-гидроксипропил-пиперазина, бис(диметиламино)-2-пропанола, N-(3-аминопропил)имидазола, N-(2-гидроксипропил)имидазола, и из любой их комбинации.
8. Композиция по п. 1 или 2, где, по меньшей мере, один не выделяющий вредные вещества катализатор включает бис(диметиламинопропил)амин и N-(диметиламиноэтил)-N-(2-гидроксиэтил)-N-метиламин.
9. Композиция по п. 1 или 2, где, по меньшей мере, один не выделяющий вредные вещества катализатор включает бис(диметиламинопропил)амин и N,N,N’-(триметил)-N-(2-гидроксиэтил)-бис(аминоэтил)овый эфир.
10. Композиция по п. 1 или 2, где, по меньшей мере, один не выделяющий вредные вещества катализатор включает бис(диметиламинопропил)амин и N,N,N'-триметил-N'-3-аминопропил-бис(аминоэтил)овый эфир.
11. Композиция катализатора вспенивания для катализирования образования пенополиуретана, содержащая:
приблизительно 70% или более по массе N,N,N'-триметил-N'-3-аминопропил-бис(аминоэтил)ового эфира и приблизительно 5% или менее по массе тетраметилгуанидина.
12. Способ получения вспененного водой жесткого пенополиуретана низкой плотности, включающий:
i) контактирование, по меньшей мере, одного полиизоцианата с, по меньшей мере, одним полиолом, при изоцианатном индексе, равном 20-100, в присутствии эффективного количества композиции вспенивающих веществ, содержащей, по меньшей мере, 75 мас.% воды, и эффективного количества композиции катализатора вспенивания по п. 1, и
ii) напыление с получением жесткого пенополиуретана,
3
где жесткий пенополиуретан имеет плотность от приблизительно 6 до приблизительно 16 кг/м и не выделяет амины при воздействии температуры вплоть до приблизительно 120°С.
13. Способ по п. 12, где изоцианатный индекс равен 20-50.
14. Способ по п. 12, где тетраалкилгуанидин включает тетраметилгуанидин.
15. Способ по п. 12, где пенополиуретан не выделяет аминов в соответствии со способом испытаний VDA278.
16. Состав пенополиуретана, содержащий:
по меньшей мере, один полиол, по меньшей мере, один изоцианат, эффективное количество композиции вспенивающих веществ и эффективное количество композиции катализатора вспенивания по п.1.
17. Состав по п. 16, дополнительно содержащий, по меньшей мере, один член, выбранный из группы, состоящей из поверхностно-активного вещества, эмульгатора, добавки, придающей огнеупорные свойства, сшивающего вещества, стабилизатора ячеек пеноматериала и их комбинации.
18. Состав по п. 16, где композиция вспенивающих веществ содержит воду.
19. Состав по п. 16, где тетраалкилгуанидин включает тетраметилгуанидин.
3
20. Состав по п. 16, где пенополиуретан имеет плотность от приблизительно 6 до приблизительно 16 кг/м.
3
21. Состав по п. 20, где пенополиуретан имеет плотность приблизительно 8 кг/м.
22. Состав по п. 19, где количество тетраметилгуанидина составляет от приблизительно 1 pphp до приблизительно 10 pphp.
23. Композиция катализатора вспенивания, содержащая:
по меньшей мере, один член, выбранный из группы, состоящей из бис-(N,N-диметиламинопропил)-амина, N,N,N’-триметиламиноэтил-этаноламина, 2-[N-(диметиламиноэтоксиэтил)-N-метиламино]этанола и N,N,N'-триметил-N'-3-аминопропил-бис(аминоэтил)ового эфира; и, по меньшей мере, один тетраалкилгуанидин со следующей формулой
,
1
2
3
4
где R, R, R и R независимо представляют собой С1-С10 алкильные группы и их разветвленные или неразветвленные изомеры,
где количество тетраалкилгуанидина составляет менее приблизительно 5% по массе относительно композиции, и где композиция является достаточной для катализирования реакции изоцианат/вода для вырабатывания диоксида углерода.
24. Композиция по п. 23, где композиция является достаточной для катализирования реакции изоцианат/вода для получения пенополиуретана, являющегося, по существу, эквивалентным пенополиуретану, полученному с использованием BDMAEE.